(57)【要約】【課題】得られるセラミックシート間の品質のばらつきを抑制しつつ、生産性をさらに向上させることが可能な、セラミックシートの製造方法を提供する。【解決手段】本発明のセラミックシートの製造方法は、（Ｉ）セラミックシート用のグリーンシートをセラミック多孔質スペーサを介して互いに重ね合わせた積層体を作製し、当該積層体を、前記グリーンシートのシート面が鉛直方向に沿う向きに配置する工程と、（II）前記工程（Ｉ）における前記積層体に含まれる前記グリーンシートを焼成する工程と、を含む。【選択図】図１
2013075798.tif 000002
【特許請求の範囲】
【請求項１】
（Ｉ）セラミックシート用のグリーンシートをセラミック多孔質スペーサを介して互いに重ね合わせた積層体を作製し、当該積層体を、前記グリーンシートのシート面が鉛直方向に沿う向きに配置する工程と
（II）前記工程（Ｉ）における前記積層体に含まれる前記グリーンシートを焼成する工程と、
を含む、セラミックシートの製造方法。
【請求項２】
前記工程（Ｉ）及び（II）において、前記積層体に含まれる前記グリーンシートの前記シート面に対して垂直方向にかかる力が０．１Ｎ〜５０Ｎとなるように、前記積層体に対して積層方向に圧縮する力が印加される、
請求項１に記載のセラミックシートの製造方法。
【請求項３】
前記工程（Ｉ）において、前記積層体の両面に支持体を配置する、
請求項１に記載のセラミックシートの製造方法。
【発明の詳細な説明】
【技術分野】
【０００１】
本発明は、セラミックシートの製造方法に関する。
【背景技術】
【０００２】
セラミックは、耐熱性や耐摩耗性等の機械的性質に加えて電気的、磁気的特性、さらには生体適合性等にも優れたものであることから、多くの分野で広く活用されている。中でもジルコニアを主体とするセラミック基板は、優れた酸素イオン伝導性や耐熱耐食性を有しているので、センサー部品や燃料電池用の電解質膜あるいは焼成用セッター等として有効に活用することができる。これら用途に供するには、緻密質セラミックシートであることが好ましい。
【０００３】
セラミックシートの製法として一般的に実施されているのは、アルミナ等のセラミック原料粉末、有機バインダー及び溶媒からなるスラリーを、ドクターブレード法、カレンダー法又は押出し法等によってシート状に成形し、これを乾燥して溶媒を揮発させてグリーンシートを得、これを切断及び／又はパンチング等により適当なサイズに揃えてからセッターに載せて焼成し、有機バインダーを分解除去後にセラミック粉末を焼結させる方法である。
【０００４】
グリーンシートを焼成してセラミックシートを作製する場合、効率よく（生産性高く）グリーンシートを焼成するために、セッターの上に複数のグリーンシートを重ねて載置し、その状態でグリーンシートを焼成する方法が一般的に用いられる。具体的には、図３に示すように、複数のグリーンシート１０１を、間にスペーサとしての多孔質シート１０２を挟んで互いに重ね合わせ、さらに一番上に重しを兼ねた多孔質シート１０３を配置することによって積層体１０４を作製する。この積層体１０４がセッター１０５上に載置されて、グリーンシート１０１の焼成が行われる（例えば、特許文献１参照）。このような方法によれば、一段のセッターに複数のグリーンシートを載置して焼成できるため、セラミックシートの高い生産性を実現できる。
【先行技術文献】
【特許文献】
【０００５】
【特許文献１】特開平８−１５１２７５号公報
【発明の概要】
【発明が解決しようとする課題】
【０００６】
しかし、グリーンシートをセッター上に積み重ねた状態で焼成する方法では、一段のセッターに載置できるグリーンシートの枚数の限界が比較的低いため、生産性をさらに向上させることは困難である。一段のセッター上に積み重ねられるグリーンシートの数は、数枚〜十数枚が限度である。これ以上の数のグリーンシートを積み重ねた場合、積層体の最も上に配置されたグリーンシートと最も下に配置されたグリーンシートとの間で、焼成時にかかる荷重の差が大きくなってしまう。その結果、複数のグリーンシートを同じセッター上に載置して、かつ同じ熱雰囲気的条件で焼成したにもかかわらず、得られるセラミックシート間で寸法精度等の品質の差が大きくなるという問題も生じる。
【０００７】
そこで、得られるセラミックシート間の品質のばらつきを抑制しつつ、さらなる生産性の向上を実現できるセラミックシートの製造方法が求められている。
【０００８】
本発明は、得られるセラミックシート間の品質のばらつきを抑制しつつ、生産性をさらに向上させることが可能な、セラミックシートの製造方法を提供することを課題とする。
【課題を解決するための手段】
【０００９】
本発明のセラミックシートの製造方法は、
（Ｉ）セラミックシート用のグリーンシートをセラミック多孔質スペーサを介して互いに重ね合わせた積層体を作製し、当該積層体を、前記グリーンシートのシート面が鉛直方向に沿う向きに配置する工程と、
（II）前記工程（Ｉ）における前記積層体に含まれる前記グリーンシートを焼成する工程と、
を含む。
【発明の効果】
【００１０】
本発明の製造方法では、グリーンシートを焼成する際に、当該グリーンシートを含む積層体を、グリーンシートのシート面が鉛直方向に沿う向きに配置する。積層体をこのように配置することによって、焼成時に同じ積層体に含まれるグリーンシートについて、焼成時にかかる荷重のグリーンシート間のばらつきを抑制できる。したがって、本発明の製造方法によれば、従来の製造方法よりも多い数のグリーンシートを重ね合わせて一度に焼成した場合でも、荷重のばらつきに起因して生じるセラミックシート間の寸法精度等の品質のばらつきを、従来の製造方法よりも低く抑えることができる。これにより、本発明のセラミックシートの製造方法によれば、得られるセラミックシート間の品質のばらつきを抑制しつつ、生産性のさらなる向上を実現できる。
【図面の簡単な説明】
【００１１】
【図１】本発明の製造方法の実施の形態において、工程（Ｉ）で作製される積層体の配置状態を示す断面図である。
【図２】積層体の配置状態の他の例を示す断面図である。
【図３】従来の製造方法のグリーンシートの焼成工程において、当該グリーンシートを含む積層体の配置状態を示す断面図である。
【発明を実施するための形態】
【００１２】
以下、本発明の実施の形態について、具体的に説明する。
【００１３】
本実施の形態におけるセラミックシートの製造方法は、
（Ｉ）セラミックシート用のグリーンシートをセラミック多孔質スペーサを介して互いに重ね合わせた積層体を作製し、当該積層体を、前記グリーンシートのシート面が鉛直方向に沿う向きに配置する工程と、
（II）前記工程（Ｉ）における前記積層体に含まれる前記グリーンシートを焼成する工程と、
を含む。
【００１４】
図１は、本実施の形態の工程（Ｉ）で作製される、セラミックシート用のグリーンシート１１とセラミック多孔質スペーサ１２とを含む積層体１の配置状態を示す。積層体１は、複数のグリーンシート１１を多孔質スペーサ１２を介して互いに重ね合わせることによって形成されている。本実施の形態では、積層体１の両面に支持体１３が配置されている。この支持体１３は、積層体１に含まれる各層（グリーンシート１１及びスペーサ１２）を安定に保持するために、積層体１全体を両面側から支持する役割を果たす。なお、支持体１３は必要に応じて配置すればよく、例えば、多孔質スペーサ１２の強度が十分に高く、支持体１３が無くても積層体１に含まれる各層が安定に保持され得る場合等は、支持体１３を配置しなくてもよい。
【００１５】
積層体１は、セッター２上に、グリーンシート１１のシート面が鉛直方向に沿う向きに配置される。ここで、「グリーンシート１１のシート面が鉛直方向に沿う」とは、図１に示すような、グリーンシート１１のシート面が鉛直方向に平行である状態だけでなく、本発明の効果が損なわれない範囲（セラミックシートの品質に影響を及ぼす程の荷重のばらつきを生じさせない範囲）で、シート面が鉛直方向に対してある程度（好ましくは３０°以下、より好ましくは１２°以下、さらに好ましくは６°以下で）傾斜している状態（図２参照）も含むことを意味する。なお、積層体１中の配置位置にかかわらず、積層体１中のグリーンシート１１にかかる荷重をほぼ均一化できることから、グリーンシート１１のシート面が鉛直方向に平行となるように積層体１を配置することが好ましい。
【００１６】
前記工程（Ｉ）及び（II）では、積層体１に対して、積層方向に圧縮する力３が印加されることが望ましい。積層体１に対してこのような力３を印加することにより、積層体１をグリーンシート１１のシート面が鉛直方向に沿う向きに配置したとしても、積層体１を構成するグリーンシート１１及び多孔質スペーサ１２が互いにバラバラにならない。したがって、積層体１に含まれる各層（グリーンシート１１及びスペーサ１２）がより安定に保持される。力３は、積層体１に含まれるグリーンシート１１のシート面に対して垂直方向にかかる力が、好ましくは０．１Ｎ〜５０Ｎ、より好ましくは０．２Ｎ〜３０Ｎ、さらに好ましくは０．３Ｎ〜１０Ｎとなるように印加されることが好ましい。シート面に対してかかる力３をこのような範囲内で適宜調節することにより、シート品質（寸法精度）を高めることができる。力３を印加する方法は、特に制限されない。例えば、積層体１の両面に配置された両方の支持体１３に外部からバネを通して力を印加する方法、両方の支持体１３を万力状の挟み棒によって挟んで締め付ける方法、少なくとも一方の支持体１３に加重用ブロックをもたれかけるように配置する方法等が、使用され得る。
【００１７】
また、積層体１に含まれる各層をより安定に保持するために、積層体１全体を粘着テープ等で固定してもよい。
【００１８】
次に、工程（Ｉ）で用いられるセラミックシート用のグリーンシート１１について説明する。グリーンシート１１は、例えば、セラミック原料粉末に、バインダー及び溶剤を添加し、さらに必要に応じて分散剤、可塑剤、潤滑剤及び消泡剤等を添加してスラリーを調製し、このスラリーをテープ状に成形して乾燥させたグリーンテープを所定形状に切断及び／又は打ち抜きすることによって、得ることができる。
【００１９】
セラミック原料は、用途及び使用目的等に応じて適宜選択することができる。例えば、アルミナ、ジルコニア、セリア、チタニア、シリカ、ムライト、コージェライト、スピネル、フォルステライト、アノーサイト、セルシアン、エンスタタイト、窒化アルミニウム及び窒化珪素等の種々のセラミックが使用できる。
【００２０】
セラミックシートとして、例えば固体酸化物形燃料電池（以下、「ＳＯＦＣ」と記載する。）用の電解質シートを製造する場合は、ジルコニア系セラミックを原料として用いることが好ましい。具体的には、ＭｇＯ、ＣａＯ、ＳｒＯ及びＢａＯ等のアルカリ土類金属酸化物；Ｓｃ2Ｏ3、Ｙ2Ｏ3、Ｌａ2Ｏ3、ＣｅＯ2、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｙ2Ｏ3、Ｈｏ2Ｏ3、Ｅｒ2Ｏ3及びＹｂ2Ｏ3等の希土類元素酸化物；及び、Ｂｉ2Ｏ3及びＩｎ2Ｏ3等の酸化物、から選択される１種もしくは２種以上を、安定化剤として含有するジルコニアが例示できる。さらに、その他の添加剤として、ＳｉＯ2、Ｇｅ2Ｏ3、Ｂ2Ｏ3、ＳｎＯ2、Ｔａ2Ｏ5及びＮｂ2Ｏ5から選択される何れかの酸化物が含まれていてもよい。これらの中でも、より高レベルの酸素イオン伝導性、強度及び靭性を確保する上で好ましいのは、スカンジア、イットリア及びイッテルビアからなる群から選択される少なくともいずれか１種を安定化剤として含む、安定化ジルコニアである。安定化ジルコニア全体における安定化剤の含有量は、例えば、スカンジアで４〜１２モル％、イットリアで３〜１０モル％、イッテルビアで４〜１５モル％である。結晶系は、正方晶系であってもよいし、立方晶系であってもよく、あるいは、それらの混合系、さらに単斜晶系及び／又は菱面体晶系が含まれていてもよい。スカンジアを含むジルコニアの場合、スカンジアの含有量が多くなると結晶系が菱面体晶に転移することがあるので、結晶系を立方晶系に安定化するために、第二安定化剤成分としてセリアやアルミナ等を加えてもよく、スカンジア８〜１２モル％セリア０．５〜２モル％安定化ジルコニアや、スカンジア８〜１２モル％アルミナ０．５〜２モル％安定化ジルコニアが、特に好適である。
【００２１】
この他、ＣｅＯ2又はＢｉ2Ｏ3に、ＣａＯ、ＳｒＯ、ＢａＯ、Ｙ2Ｏ3、Ｌａ2Ｏ3、Ｃｅ2Ｏ3、Ｐｒ2Ｏ3、Ｎｄ2Ｏ3、Ｓｍ2Ｏ3、Ｅｕ2Ｏ3、Ｇｄ2Ｏ3、Ｔｂ2Ｏ3、Ｄｒ2Ｏ3、Ｈｏ2Ｏ3、Ｅｒ2Ｏ3、Ｙｂ2Ｏ3、ＰｂＯ、ＷＯ3、ＭｏＯ3、Ｖ2Ｏ5、Ｔａ2Ｏ5及びＮｂ2Ｏ5等から選択される１種もしくは２種以上を添加した、セリア系又はビスマス系の酸化物を用いることもできる。また、ＬａＧａＯ3等のガレート系の酸化物を用いることもできる。
【００２２】
グリーンシート１１の作製に用いられるバインダーの種類には制限がなく、従来のセラミックシートの製造方法で公知となっている有機バインダー又は無機バインダーの中から適宜選択できる。
【００２３】
有機バインダーとしては、エチレン系共重合体、スチレン系共重合体、アクリレート系及びメタクリレート系共重合体、酢酸ビニル系共重合体、マレイン酸系共重合体、ビニルアセタール系樹脂、ビニルホルマール樹脂、ポリビニルブチラール樹脂、ビニルアルコール系樹脂、エチルセルロース等のセルロース類及びワックス類等が例示される。これらの中でもグリーンシートの成形性や強度、特に量産のために大量焼成するときの熱分解性などの点から、メチルアクリレート、エチルアクリレート、プロピルアクリレート、ブチルアクリレート、イソブチルアクリレート、シクロヘキシルアクリレート、２−エチルヘキシルアクリレート等の炭素数１０以下のアルキル基を有するアルキルアクリレート類；メチルメタクリレート、エチルメタクリレート、プロピルメタクリレート、ブチルメタクリレート、イソブチルメタクリレート、シクロヘキシルメタクリレート、２−エチルヘキシルメタクリレート、ドデシルメタクリレート、ラウリルメタクリレート等の炭素数２０以下のアルキル基を有するアルキルメタクリレート類；ヒドロキシエチルアクリレート、ヒドロキシプロピルアクリレート、ヒドロキシエチルメタクリレート、ヒドロキシプロピルメタクリレート等のヒドロキシアルキル基を有するヒドロキシアルキルアクリレート又はヒドロキシアルキルメタクリレート類；ジメチルアミノエチルアクリレート、ジメチルアミノエチルメタクリレート等のアミノアルキルアクリレート又はアミノアルキルメタクリレート類；アクリル酸、メタアクリル酸、マレイン酸、モノイソプロピルマレート等のマレイン酸半エステル等のカルボキシル基含有モノマー等の中から少なくとも１種を重合又は共重合させることによって得られる、数平均分子量が２０，０００〜２００，０００、より好ましくは５０，０００〜１００，０００のアクリレート系及びメタアクリレート系共重合体が好ましいものとして推奨される。これらの有機バインダーは、単独で使用し得る他、必要により２種以上を適宜組み合わせて使用することができる。特に好ましいのは、イソブチルメタクリレート及び／又は２−エチルヘキシルメタクリレートを６０質量％以上含むモノマーの共重合体である。
【００２４】
無機バインダーとしては、ジルコニアゾル、シリカゾル、アルミナゾル及びチタニアゾル等から選択される１種もしくは２種以上を混合して使用することができる。
【００２５】
セラミック原料粉末とバインダーとの使用比率は、セラミック原料１００質量部に対して、バインダー５〜３０質量部が好ましく、１０〜２０質量部の範囲がより好ましい。バインダー量が少な過ぎると、グリーンシート１１の強度及び柔軟性が不十分となる場合がある。バインダー量が多過ぎると、スラリーの粘度調節が困難になるばかりでなく、焼成時のバインダー成分の分解放出が多く且つ激しくなって、均質なシートが得られにくくなる場合がある。
【００２６】
グリーンシート１１の作製に用いられる溶剤の種類には制限がなく、従来のセラミックシートの製造方法で公知となっている溶剤の中から適宜選択できる。例えば、水；エタノール、２−プロパノール、ｎ−ブタノール、１−ヘキサノール等のアルコール類；アセトン、２−ブタノン等のケトン類；ペンタン、ヘキサン、ヘプタン等の脂肪族炭化水素類；ベンゼン、トルエン、キシレン、エチルベンゼン等の芳香族炭化水素類；酢酸メチル、酢酸エチル、酢酸ブチル等の酢酸エステル類、等の中から適宜選択した溶剤を、単独で使用してもよいし、２種以上を適宜混合して使用してもよい。溶媒の使用量は、グリーンシート成形時におけるスラリーの粘度を加味して適当に調節すればよく、好ましくはスラリー粘度が１〜２０Ｐａ・ｓ（１０〜２００ポイズ）、より好ましくは１〜５Ｐａ・ｓ（１０〜５０ポイズ）の範囲となるように調整するのがよい。
【００２７】
上記スラリーの調製には、必要に応じて、分散剤、可塑剤、潤滑剤、界面活性剤及び／又は消泡剤等が添加されてもよい。例えば分散剤は、セラミック原料粉末の解膠や分散を促進するために添加される。分散剤としては、ポリアクリル酸、ポリアクリル酸アンモニウム等の高分子電解質；クエン酸、酒石酸等の有機酸；イソブチレン又はスチレンと無水マレイン酸との共重合体及びそのアンモニウム塩あるいはアミン塩；ブタジエンと無水マレイン酸との共重合体及びそのアンモニウム塩、等が例示される。例えば可塑剤は、グリーンシートに柔軟性を付与するために添加される。可塑剤としては、フタル酸ジブチル、フタル酸ジオクチル等のフタル酸エステル類；フタル酸ポリエステル類；プロピレングリコール等のグリコール類；グリコールエーテル類、等が例示される。
【００２８】
セラミック原料粉末、バインダー及び溶剤等を混合して作製されたスラリーを、通常の方法、例えばドクターブレード法、押出成形法又はカレンダーロール法等によりテープ状に成形し、乾燥させてグリーンテープを作製する。このグリーンテープを所定の形状に切断及び／又は打ち抜きすることによって、グリーンシート１１を作製できる。グリーンシート１１の大きさ及び厚さは、目的とするセラミックシートの大きさ及び厚さと、焼成による収縮率とから求められる。本実施の形態の製造方法で用いられるグリーンシート１１は、例えば、最終的に得られるセラミックシートが５０〜１０００ｃｍ2の面積を有し、且つ０．０５〜０．５ｍｍの厚さを有するように、その大きさ及び厚さを決定できる。
【００２９】
グリーンシート１１の形状は、セラミックシートが適用される用途に応じて適宜決定されればよいため、特に制限されない。
【００３０】
上記のように作製されたグリーンシート１１を複数準備する。複数のグリーンシート１１を多孔質スペーサ１２を介して互いに重ね合わせて、積層体１が作製される。積層体１の両面に、必要に応じて支持体１３を配置する。積層体１は、セッター２上に、グリーンシート１１のシート面が鉛直方向に沿う向きに配置される。積層体１において重ね合わされるグリーンシート１１の枚数は、その寸法にもよるが、例えば２〜３００枚であり、好ましくは５〜２００枚、より好ましくは１０〜１００枚である。なお、セッター２及び多孔質スペーサ１２には、セラミックシートを作製する際に一般的に用いられる、公知のセラミックセッター及びセラミック多孔質スペーサが使用できる。
【００３１】
多孔質スペーサ１２は、アルミナ、ジルコニア及びムライトからなる群から選択される少なくともいずれか１種を含む多孔質体からなることが好ましい。これらは、耐クリープ性及び耐スポーリング性に優れており、さらに、例えばセラミック原料粉末にジルコニアを用いた場合でも、高温雰囲気下でジルコニアとの反応性が低いためである。
【００３２】
多孔質スペーサ１２の気孔率は、３０％以上８０％以下が好ましい。多孔質スペーサ１２がこのような気孔率を有することにより、多孔質スペーサ１２とグリーンシート１１とを交互に積み重ねた状態でグリーンシート１１を焼成する際に、バインダー、可塑剤及び分散剤等の有機成分の熱分解によって生成するガス成分を速やかに外部に放出させて脱脂効果を促進できるからである。気孔率が３０％未満である多孔質スペーサを使用すると、通気性の低下によって有機成分の燃焼及び有機成分分解ガスの放出が不十分となり、積層方向に圧縮する力３を大きくしても、セラミックシートに発生するうねりの高さが大きく、且つ多くなり、クラックや割れが生じる原因になる。一方、気孔率が８０％を超える多孔質スペーサを使用すると、有機成分の燃焼及び有機成分分解ガスの効率的な放出が行われてうねりの発生は低減されるが、多孔質スペーサ自体の強度が不十分となるため、ハンドリング性が著しく低下して複数回の使用に耐えられなくなる他、多孔質スペーサ表面の平滑性も悪くなってセラミックシートにクラックや割れが生じやすくなる等の問題が生じる。多孔質スペーサ１２のより好ましい気孔率は、３５％以上６５％以下であり、さらに好ましい気孔率は４０％以上６０％以下である。
【００３３】
なお、ここでいう気孔率とは、ＪＩＳ  Ｒ２２０５の「耐火れんがの見掛気孔率の測定方法」に準拠して求められる気孔率のことである。試料の見掛気孔率（Ｐ0）は、乾燥試料の質量（Ｗ1）、飽水試料の水中の質量（Ｗ2）、飽水試料の質量（Ｗ3）から、下記式（１）で算出される。
Ｐ0＝｛（Ｗ3−Ｗ1）／（Ｗ3−Ｗ2）｝×１００  ・・・（１）
【００３４】
また、多孔質スペーサ１２の厚さが１００μｍ未満では、気孔率が上記の好ましい範囲内であってもスペーサ自体のハンドリング強度が十分でなく、一方、厚さが５００μｍを超えると、ハンドリング強度は十分であるがグリーンシートからの有機成分分解ガスが効率良く放散されにくくなり、セラミックシートにうねりが発生しやすくなる。多孔質スペーサ１２のより好ましい厚さは１２０μｍ以上４００μｍ以下であり、さらに好ましい厚さは１５０μｍ以上３５０μｍ以下である。
【００３５】
多孔質スペーサ１２の面積及び形状は、目的とするセラミックシートの面積及び形状から特定されるグリーンシート１１の面積及び形状に基づいて決定される。したがって、多孔質スペーサ１２の形状は、焼成するグリーンシート１１の形状と相似形であることが好ましく、円形、楕円形、角形又はＲ（アール）を持った角形等、いずれでもよく、これらの形状内に円形、楕円形、角形又はＲ（アール）を持った角形等の穴を有するものであってもよい。
【００３６】
多孔質スペーサ１２の面積は、グリーンシート１１の面積よりも若干大きく、且つグリーンシート１１が多孔質スペーサ１２の周縁からはみ出ないようにすることが好ましい。具体的には、グリーンシート１１の周縁から多孔質スペーサ１２がはみ出る寸法は、０．５〜５ｍｍの範囲が好ましく、さらに好ましくは１〜３ｍｍ、特に好ましくは１〜２ｍｍの範囲内である。
【００３７】
多孔質スペーサ１２として、全て同じ種類の多孔質スペーサを用いてもよいし、複数種類の多孔質スペーサを用いてもよい。例えば、強度の異なる２種類の多孔質スペーサを多孔質スペーサ１２として用いてもよい。積層体１に高い強度を有する多孔質スペーサが含まれる場合、積層体１全体として強度が向上する。また、高い強度を有する多孔質スペーサを含ませることにより、積層体１の内部に異物等が挟み込まれた場合でも、その異物等が積層体１中の全てのグリーンシート１１に影響を及ぼすことを抑制できるので、積層体１から得られる全てのセラミックシートに割れ及び欠け等の問題が生じることを回避できる。
【００３８】
多孔質スペーサ１２は、多孔質スペーサ１２の間でグリーンシート１１が鉛直方向に沿う向きに安定に保持され得るように、０．１〜２．０の最大摩擦係数を有することが好ましく、０．５〜１．５の最大摩擦係数を有することがより好ましい。ここで、多孔質スペーサ１２の最大摩擦係数は、下記の方法で測定される。多孔質スペーサ１２の最大摩擦係数を上記の範囲内で調節することにより、シート品質を高めることができる。
【００３９】
（摩擦係数の測定方法）
底面積１５ｃｍ2、重さ７５ｇの重しに、ＪＩＳ  Ｌ３２０１に規定されるＲ３６Ｗのフェルトを貼り付け、これを、多孔質スペーサの上を１００ｍｍ／ｍｉｎで１０ｃｍの距離を移動させた時の最大応力を、重しの重さで除して求める。
【００４０】
セッター２は、一般に、主に電子部品やガラスの焼成に使用されるセラミック製の焼成用治具のことであり、棚板や敷板とも呼ばれる。本実施の形態で用いられるセッター２は、アルミナ、シリカ、マグネシア及びジルコニア等の酸化物、及び／又は、コージェライト、ジルコン及びムライト等の複合酸化物を含み、厚さが５〜３０ｍｍ程度で、一辺が１５０〜４００ｍｍ程度の平板状であることが好ましい。
【００４１】
支持体１３は、多孔質スペーサ１２と同じ材料によって形成されていてもよいし、異なる材料によって形成されていてもよい。ただし、支持体１３は、積層体１を両面側から支える重しとなり得るように、多孔質スペーサ１２よりも大きい重量を有すること、支持体１３の主面が鉛直方向に沿う向きで配置された場合に、積層方向にかかる力を均等に配分できる形状（例えば、積層体１の最外層の多孔質スペーサ１２の表面形状とほぼ同じ形状等）を有すること、及び／又は、積層体１の最外層の多孔質スペーサ１２の強度を補うために、多孔質スペーサ１２よりも高い強度を有する材料によって形成されていること、が望ましい。
【００４２】
支持体１３は、強度の点からは緻密な構造を有するものでもよいが、例えば、３０％以上８０％以下の気孔率を有する多孔質体によって形成されていることが好ましい。支持体１３がこのような気孔率を有することにより、焼成時にバインダー、可塑剤及び分散剤等の有機成分の熱分解によって生成するガス成分を速やかに外部に放出させて脱脂効果を促進できるとともに、支持体１３としての適度な質量及び強度を有するからである。気孔率が３０％未満である支持体を使用すると、通気性の低下によって有機成分の燃焼及び有機成分分解ガスの放出が不十分となり、セラミックシートに発生するうねりの高さが大きく、且つ多くなり、クラックや割れが生じる原因になる。一方、気孔率が８０％を超える支持体を使用すると、有機成分の燃焼及び有機成分分解ガスの効率的な放出が行われてうねりの発生は低減されるが、支持体自体の強度が不十分となるため、ハンドリング性が著しく低下して複数回の使用に耐えられなくなる。支持体１３は、直接グリーンシート１１に接しないため、強度が不十分な場合、積層体１を両面側から支えるとともにグリ−ンシート１１に圧縮力を印加する機能が低下してしまう。支持体１３のより好ましい気孔率は、３５％以上６５％以下であり、さらに好ましい気孔率は４０％以上６０％以下である。なお、気孔率は、多孔質スペーサ１２の気孔率と同じ方法で求めることができる。
【００４３】
支持体１３の厚さは、特に限定されないが、例えば板状の場合、１ｍｍ以上１００ｍｍ以下とできる。また、支持体１３は、積層体１をその両面側から支えて鉛直方向の向きに保持できればよいため、その形状は特に制限されない。支持体１３の形状として、例えば、三角柱、四角柱、Ｌ字柱等が挙げられる。
【００４４】
次に、工程（Ｉ）における積層体１の配置状態を維持したままで、積層体１に含まれるグリーンシート１１を焼成する（工程（II））。具体的な焼成の条件は、特に制限されない。したがって、グリーンシート１１を焼成する通常の方法を用いることが可能である。例えば、グリーンシート１１からバインダー及び溶剤等の有機成分を除去するために、１５０〜６００℃、好ましくは２５０〜５００℃で５〜８０時間程度処理する。次いで、酸化性雰囲気下もしくは非酸化性雰囲気下、１０００〜１８００℃、好ましくは１２００〜１６００℃で２〜１０時間保持して焼成することによって、セラミックシートが得られる。
【００４５】
本実施の形態の製造方法では、焼成時に重ね合わせるグリーンシート１１の数を増加させても、かかる荷重の条件がグリーンシート１１間でほぼ均一となる。したがって、本実施の形態の製造方法によれば、荷重の差に起因して生じるセラミックシート間の品質のばらつきを、従来の製造方法よりも低く抑えることができる。その結果、得られるセラミックシート間の品質のばらつきを抑制しつつ、生産性のさらなる向上が可能となる。例えば、製造ラインにおいて、１回で製造できる複数のセラミックシート（１回の焼成工程で同時に製造される複数のセラミックシート）を「セラミックシート群」として１単位と考える場合、本実施の形態の製造方法によれば、従来よりも品質のばらつきの少ないセラミックシート群を実現できる。具体的には、セラミックシート群を構成するセラミックシートの寸法の最大値と最小値との差が１％以下である、セラミックシート群を実現できる。このようなセラミックシート群は、製品販売時に同一のロット番号が付与されるものである。同一ロットのセラミックシート間での品質のばらつきをより小さくできることは、セラミックシートを製品として販売する際の大きな利点となる。
【００４６】
本実施の形態の製造方法は、従来の方法で製造されるセラミックシートから特性を大きく変化させることなく、寸法精度が優れ品質のばらつきが小さく、且つ高い生産性で製造されたセラミックシートを提供できる。ただし、本実施の形態の製造方法で製造されるセラミックシートは、従来の方法で製造されるセラミックシートとは異なり、焼成時の設置の向きに起因する厚さの傾斜を有しやすい。
【実施例】
【００４７】
次に、本発明について、実施例を用いて具体的に説明する。なお、本発明は、以下に示す実施例によって何ら限定されるものではない。
【００４８】
（実施例１）
＜セラミック多孔質スペーサの作製＞
市販の平均粒子径が５５μｍの低ソーダアルミナ粉末１００質量部に対し、メタクリレート系共重合体からなるバインダー（平均分子量：３０，０００、ガラス転移温度：−８℃、固形分濃度：５０質量％）２４質量部、可塑剤としてジブチルフタレート２質量部、分散媒としてトルエン／酢酸エチル（質量比＝３／２）の混合溶媒３０質量部を、直径１０ｍｍのジルコニアボールが装入されたナイロンポットに入れ、約６０ｒｐｍで４０時間混練してスラリーを調製した。得られたスラリーを除鉄機に通した後、碇型の攪拌機を備えたジャケット付丸底円筒型減圧脱泡容器へ移し、攪拌機を３０ｒｐｍの速度で回転させながら、ジャケット温度４５℃で減圧（約−０．０８ＭＰａ〜−０．０９ＭＰａ）して、粘度約８Ｐａ・ｓ（２５℃）の塗工用スラリーを得た。
このスラリーを塗工装置のスラリーダムに移し、ドクターブレード法によって、厚さが７５μｍのポリエチレンテレフタレート（ＰＥＴ）フィルム上に塗工し、幅４５０ｍｍ、厚さ約０．３２ｍｍのセラミックグリーンテープを得た。このグリーンテープを、刃角３０度のトムソン刃の打ち抜き型を用いて、ＰＥＴフィルムと反対側の面（空気面側）から一辺約１６ｃｍの正方形に打ち抜いたのち、ＰＥＴフィルムから剥離して、グリーンシートを得た。打ち抜いたグリーンシートの上にコーンスターチを均一に塗布した。その上に同様にして切断したグリーンシートを重ね合わせた。同様の操作を繰り返して、合計１０枚のグリーンシートを、コーンスターチを介して互いに重ね合わせた。
この状態で大気雰囲気下にて５００℃で脱脂を行い、その後、１５００℃で２時間焼成して、多孔質セラミック薄板を得た。得られたセラミック多孔質スペーサの厚さは０．３ｍｍ、気孔率３５％、通気性は０．００２ｍ・ｓ／ｋＰａであった。
【００４９】
＜セラミックシート用のグリーンシートの作製＞
市販の３モル％イットリア安定化ジルコニア粉末（平均粒子径：０．７μｍ、９０％径：１．９μｍ）１００質量部に対し、メタクリレート系共重合体からなるバインダー（分子量：３０，０００、ガラス転移温度：−８℃、固形分濃度：５０質量％）３０質量部、可塑剤としてジブチルフタレート３質量部、分散媒としてトルエン／酢酸エチル（質量比＝３／２）の混合溶媒５０質量部を、直径１０ｍｍのジルコニアボールが装入されたナイロンポットに入れ、約６０ｒｐｍで４０時間混練してスラリーを調製した。得られたスラリーを除鉄機に通した後、碇型の攪拌機を備えたジャケット付丸底円筒型減圧脱泡容器へ移し、攪拌機を３０ｒｐｍの速度で回転させながら、ジャケット温度４５℃で減圧（約−０．０８ＭＰａ〜−０．０９ＭＰａ）して、粘度２．３Ｐａ・ｓ（２５℃）の塗工用スラリーを得た。
このスラリーを濾過サイズが１０μｍである市販のフィルターに通した後、塗工装置のスラリーダムに移し、ドクターブレード法によって、厚さが１８８μｍのＰＥＴフィルム上に塗工し、幅３１０ｍｍ、厚さ０．２５ｍｍのセラミックグリーンテープを得た。このグリーンテープをＰＥＴフィルムから剥離し、刃角３０度のトムソン刃の打ち抜き型を用いて、一辺１４ｃｍの正方形に打ち抜いて、セラミックシート用のグリーンシートを得た。
【００５０】
＜セラミックシート用のグリーンシートの焼成＞
支持体として機能する、一辺１５ｃｍの正方形で厚さ２ｍｍのムライト・アルミナ製薄板（気孔率：６０％、嵩比重：１．３）の上に、前記の方法で得た一辺１５ｃｍの正方形のセラミック多孔質スペーサを載せ、コーンスターチを一様に薄く刷毛で塗布して、そのほぼ中央に、前記の方法で得た一辺１４ｃｍの正方形のセラミックシート用のグリーンシートを重ねた。その上に、刷毛で両面に薄くコーンスターチを塗布した一辺１５ｃｍの正方形のセラミック多孔質スペーサを載せ、さらに一辺が１４ｃｍの正方形のセラミックシート用のグリーンシートを重ねた。同様にしてセラミック多孔質スペーサとグリーンシートとを、グリーンシートが６０枚になるまで交互に重ね合わせて、最後にセラミック多孔質スペーサを載せて、積層体を得た。さらにその上に、支持体として機能する、一番下に配置したものと同様の、一辺１５ｃｍの正方形で厚さ２ｍｍのムライト・アルミナ製薄板を載置した。この積層体が作業中にずれないように、４辺の中央付近をセロハンテープで貼り付けて、全体を固定した。
市販の一辺４０ｃｍ、厚さ２０ｍｍのセッター上に、上記の積層体を、グリーンシートのシート面が鉛直方向と平行になるように配置した。積層体の高さ方向の中央に接するようにして、積層体の両面側から、積層体を積層方向に圧縮する力を印加するためのムライト製のブロックを、斜めに立てかけて載置した。使用したムライト製のブロックのサイズは、１１ｃｍ×７．５ｃｍ×３ｃｍであった。当該ブロックの１１ｃｍの稜が、積層体の高さ方向の中央に接する向きに置いたところ、グリーンシートのシート面に対して垂直方向にかかる力は、約１．２Ｎ（１２０ｇｆ）であった。なお、シート面に対して垂直方向に掛かる力は、積層体に相当する部分にバネ秤を配置し、バネ秤にかかる応力として測定した。
上記のように積層体が配置されたセッターを、１８ｃｍの支柱を介して２段に積み上げて脱脂炉に入れ、５００℃で脱脂し、次いで高温焼成炉に移し変えて、大気雰囲気下にて１４２０℃で３時間焼成した。これにより、約１０ｃｍ角、厚さ約０．１８ｍｍのセラミックシートを６０枚得た。
【００５１】
（実施例２）
１つの積層体に含まれるグリーンシートの枚数を２０枚とした点以外は、実施例１と同様の方法によって、セラミックシートを作製した。
【００５２】
（比較例１）
実施例１で作製した同様の積層体の上に、一辺１５ｃｍの正方形で厚さ２ｍｍのムライト・アルミナ製多孔質セラミック薄板を載せた。さらにその上にも、同様のムライト・アルミナ製多孔質セラミック薄板を重しとして載置した。
【００５３】
実施例１で使用したものと同様の一辺４０ｃｍ及び厚さ２０ｍｍのセッター上に、上記の積層体を水平に（グリーンシートのシート面が水平方向と平行になるように）載置した。
【００５４】
積層体を水平に配置したセッターを脱脂炉に入れ、５００℃で脱脂し、次いで高温焼成炉に移し変えて、大気雰囲気下で１４２０℃において３時間焼成し、約１０ｃｍ角、厚さ約０．１８ｍｍのセラミックシートを６０枚得た。
【００５５】
（比較例２）
１つの積層体に含まれるグリーンシートの枚数を２０枚とした点以外は、比較例１と同様の方法によって、セラミックシートを作製した。
【００５６】
（評価方法）
実施例１，２及び比較例１，２で得られた全数のセラミックシートの中央２方向の長さをノギスで測定した。結果は、最大値と最小値の差を「寸法の最大値と最小値の差」として、また、１枚ずつの２方向の測定値のうち、大きい方の測定値を小さい方の測定値で除した値を計算し、これを％で表記して、さらに１００を差し引いた数値を、「最大の寸法歪」とした。さらに、目視検査により、長３ｍｍ以上のキズ及び切り込み深さ０．５ｍｍ以上の欠け不良の発生率を比較した。なお、切り込み深さとは、欠けがないときの端面を想定し（仮想端面とし）、仮想端面からその接線に直角方向で欠けの中の一番遠方の点までの距離をいう。
【００５７】
【表１】
2013075798.tif 000003
【００５８】
このように、焼成時に積層体を縦置きで配置することにより、横置きと比較して、積層体中のグリーンシートの枚数が多いにも関わらず、荷重の増加に伴って発生する１枚ごとの寸法歪を抑制することができた。この結果から、本発明の製造方法によれば、量産下においても寸法安定性に優れた製品を製造できるということが確認できた。さらに、焼成時に積層体を縦置きで配置することによって、荷重下で収縮する際に生じるキズや欠けの発生も大幅に低減することができ、歩留まりを向上させることができるという結果も得られた。
【産業上の利用可能性】
【００５９】
本発明のセラミックシートの製造方法は、量産下においても寸法安定性に優れた製品を製造することができるので、例えば厳格な寸法安定性が要求されるＳＯＦＣ用電解質シート等の製造にも好適に適用できる。
【符号の説明】
【００６０】
１    積層体
２    セッター
３    力
１１    セラミックシート用のグリーンシート
１２    セラミック多孔質スペーサ
１３    支持体
【図１】
2013075798.tif 000004
【図２】
2013075798.tif 000005
【図３】
2013075798.tif 000006